"メラミン/ホルムアルデヒドフォーム材料であって、当該メラミン/ホルムアルデヒドフォーム材料が無機充填剤を80~98質量含有し、その際に、前記質量は、フォーム材料の製造に使用される、メラミン/ホルムアルデヒド前縮合物および無機充填剤からの全質量に対するものであることを特徴とする、上記メラミン/ホルムアルデヒドフォーム材料。前記メラミン/ホルムアルデヒドフォーム材料が無機充填剤を80~95質量含有し、その際に、前記質量は、フォーム材料の製造に使用される、メラミン/ホルムアルデヒド前縮合物および無機充填剤からの全質量に対するものであることを特徴とする、請求項1記載のメラミン/ホルムアルデヒドフォーム材料。無機充填剤として、石英、カンラン石、玄武岩、ガラス玉、ガラス繊維、セラミック玉、粘土鉱物、硫酸塩、炭酸塩、珪藻土、ケイ酸塩、コロイド状ケイ酸塩またはこれらの混合物が使用されていることを特徴とする、請求項1または2記載のメラミン/ホルムアルデヒドフォーム材料。無機充填剤が0.03mm~3mmの平均粒径を有することを特徴とする、請求項1から3までのいずれか1項に記載のメラミン/ホルムアルデヒドフォーム材料。無機充填剤が球状の粒子であることを特徴とする、請求項1から4までのいずれか1項に記載のメラミン/ホルムアルデヒドフォーム材料。無機充填剤がフォーム材料の細孔構造体中に埋設されており、および平均粒径がフォーム構造体の平均細孔直径に相応することを特徴とする、請求項1から5までのいずれか1項に記載のメラミン/ホルムアルデヒドフォーム材料。メラミン/ホルムアルデヒドフォーム材料の密度が100g/l未満であることを特徴とする、請求項1から6までのいずれか1項に記載のメラミン/ホルムアルデヒドフォーム材料。請求項1から7までのいずれか1項に記載のメラミン/ホルムアルデヒドフォーム材料の製造法であって、メラミン/ホルムアルデヒド前縮合物を溶剤中で、酸、分散剤、発泡剤および無機充填剤と一緒に当該発泡剤の沸騰温度を上廻る温度で発泡させ、引続き乾燥させることを特徴とする、請求項1から7までのいずれか1項に記載のメラミン/ホルムアルデヒドフォーム材料の製造法。土木建築における断熱および防音のため、自動車産業、船舶工業および鉄道車両産業における断熱および防音のため、宇宙船の建造における断熱および防音のため、またはクッション産業における断熱および防音のための、請求項1から7までのいずれか1項に記載のメラミン/ホルムアルデヒドフォーム材料の使用。実施例:使用された規格および測定方法:DINEN13501-1-防火挙動に関する建築製品および建築様式の分類:前記の欧州規格は、建築部品内の製品を含めて建築製品の防火挙動を分類するための方法を規定している。クラスA2に対して目標となっている建築製品は、ENISO1182またはENISO1716により試験されなければならない。さらに、クラスA2に対して目標となっている全ての建築製品は、EN13823により試験されなければならない。ENISO1716-燃焼熱に対する試験方法:この試験方法は、建築製品の実際の用途を考慮することなく、完全燃焼の際の建築製品の潜在的な最大熱放出量を測定する。この試験方法は、クラスA1およびA2に該当する。この試験方法は、燃焼値の測定ならびに発熱量の測定を可能にする。ENISO1182-非燃焼性試験:この試験は、建築製品の実際の用途を考慮することなく、どの建築製品が熱出力に貢献しないかまたは全く貢献しないかを確定する。この試験方法は、クラスA1およびA2に該当する。EN13823-SBISingleBurningItemに関する試験方法:この試験方法は、室の角において建築製品の近くで個々の燃焼する対象SingleBurningItem,SBIをシミュレートする燃焼状況の際に、展開する燃焼についての建築製品の潜在的な貢献度を評価する。この試験方法は、クラスA2、B、CおよびDに該当する。後に述べる比較例における燃焼クラスA2をENISO1716およびEN13823により測定した。機械的性質、弾性率:メラミン樹脂フォーム材料の機械的品質の良さを評価するための全てのラム圧力測定は、米国特許第4666948号明細書Aの記載により行なわれた。そのために、8mmの直径および10cmの高さを有する円筒状ラムを、11cmの直径および5cmの高さを有する円筒状試験体中に発泡方向に90°の角度で、試料が引き裂かれるまで押圧した。引裂力[N]、以下、ラム圧力値とも呼ぶ、は、フォーム材料の品質の良さに関する情報を与える。比較例A充填剤なしのメラミン/ホルムアルデヒドフォーム材料の製造WO-A-2009/021963による:噴霧乾燥したメラミン/ホルムアルデヒド前縮合物75質量部モル比1:3を、水25質量部中に溶解し、ギ酸3質量、Na-C12/C14アルキルスルフェート2質量、ペンタン38質量この場合、質量は、それぞれ前縮合物に対するものであるを添加し、引続き攪拌し、次いで型内でポリプロピレンからフォームへとマイクロ波エネルギーの照射によって発泡させた。発泡後に、30分間乾燥させた。メラミン/ホルムアルデヒドフォーム材料は、3.5g/lの密度および10.4Nのラム圧力値を有する。このフォーム材料は、DINEN13501-1による燃焼クラスA2に対する要件を満たしていない。比較例Bフォーム材料の製造に使用されるメラミン/ホルムアルデヒド前縮合物と無機充填剤との全質量に対して、75質量の充填剤としてのガラス玉を有するメラミン/ホルムアルデヒドフォーム材料の製造:噴霧乾燥したメラミン/ホルムアルデヒド前縮合物75質量部モル比1:3を、水25質量部中に溶解し、ギ酸3質量、Na-C12/C14アルキルスルフェート2質量、ペンタン38質量この場合、質量は、それぞれ前縮合物に対するものである、およびガラスパール型Microbeads225質量部0.2~0.3mmの範囲内の粒度分布TGV、平均粒径0.25mm、SigmundLindnerGmbHを添加し、引続き攪拌し、次いで型内でポリプロピレンからフォームへとマイクロ波エネルギーの照射によって発泡させた。発泡後に、30分間乾燥させた。メラミン/ホルムアルデヒドフォーム材料は、18g/lの密度および23.7Nのラム圧力値を有する。このフォーム材料は、DINEN13501-1による燃焼クラスA2に対する要件を満たしていない。比較例Cフォーム材料の製造に使用されるメラミン/ホルムアルデヒド前縮合物と無機充填剤との全質量に対して、77.5質量の充填剤としてのガラス玉を有するメラミン/ホルムアルデヒドフォーム材料の製造:本例を比較例Bと同様に実施したが、しかし、ガラスパール型Microbeads258質量部0.2~0.3mmの範囲内のTGV、平均粒径0.25mm、SigmundLindnerGmbHを使用した。メラミン/ホルムアルデヒドフォーム材料は、21g/lの密度を有する。このフォーム材料は、DINEN13501-1による燃焼クラスA2に対する要件を満たしていない。比較例Dフォーム材料の製造に使用されるメラミン/ホルムアルデヒド前縮合物と無機充填剤との全質量に対して、90質量の充填剤としてのガラス玉を有するメラミン/ホルムアルデヒドフォーム材料の製造:本例を比較例Bと同様に実施したが、しかし、ガラスパール型Microbeads675質量部0~0.02mmの範囲内のTGV、平均粒径0.01mm、SigmundLindnerGmbHを使用した。融通の利くフォーム材料は、得られなかった。実施例1フォーム材料の製造に使用されるメラミン/ホルムアルデヒド前縮合物と無機充填剤との全質量に対して、80質量の充填剤としてのガラスパールを有するメラミン/ホルムアルデヒドフォーム材料の製造:噴霧乾燥したメラミン/ホルムアルデヒド前縮合物75質量部モル比1:3を、水25質量部中に溶解し、ギ酸3質量、Na-C12/C14アルキルスルフェート2質量、ペンタン38質量この場合、質量は、それぞれ前縮合物に対するものである、およびガラスパール型Microbeads300質量部0.2~0.3mmの範囲内のTGV、平均粒径0.25mm、SigmundLindnerGmbHを添加し、引続き攪拌し、次いで型内でポリプロピレンからフォームへとマイクロ波エネルギーの照射によって発泡させた。発泡後に、30分間乾燥させた。このフォーム材料は、27g/lの密度、22.5Nのラム圧力値を有し、かつDINEN13501-1による燃焼クラスA2に対する要件を満たしていた。実施例2フォーム材料の製造に使用されるメラミン/ホルムアルデヒド前縮合物と無機充填剤との全質量に対して、90質量の充填剤としてのガラスパールを有するメラミン/ホルムアルデヒドフォーム材料の製造:本例は、実施例1と同様に実施されたが、しかし、ガラスパール型Microbeads675質量部0.2~0.3mmの範囲内のTGV、平均粒径0.25mm、SigmundLindnerGmbHを使用した。このフォーム材料は、51g/lの密度、13.5Nのラム圧力値を有し、かつDINEN13501-1による燃焼クラスA2に対する要件を満たしている。実施例3フォーム材料の製造に使用されるメラミン/ホルムアルデヒド前縮合物と無機充填剤との全質量に対して、90質量の充填剤としてのガラスパールを有するメラミン/ホルムアルデヒドフォーム材料の製造:本例は、実施例1と同様に実施されたが、しかし、ガラスパール型Microbeads675質量部0.04~0.07mmの範囲内のTGV、平均粒径0.06mm、SigmundLindnerGmbHを使用した。このフォーム材料は、51g/lの密度、5.8Nのラム圧力値を有し、かつDINEN13501-1による燃焼クラスA2に対する要件を満たしている。実施例4フォーム材料の製造に使用されるメラミン/ホルムアルデヒド前縮合物と無機充填剤との全質量に対して、90質量の充填剤としてのガラスパールを有するメラミン/ホルムアルデヒドフォーム材料の製造:本例は、実施例1と同様に実施されたが、しかし、ガラスパール型Microbeads675質量部0.07~0.11mmの範囲内のTGV、平均粒径0.09mm、SigmundLindnerGmbHを使用した。このフォーム材料は、51g/lの密度、7.8Nのラム圧力値を有し、かつDINEN13501-1による燃焼クラスA2に対する要件を満たしている。実施例5フォーム材料の製造に使用されるメラミン/ホルムアルデヒド前縮合物と無機充填剤との全質量に対して、90質量の充填剤としての石英砂を有するメラミン/ホルムアルデヒドフォーム材料の製造:本例は、実施例1と同様に実施されたが、しかし、石英砂675質量部0.3~0.7mmの範囲内のTGV、平均粒径0.5mmを使用した。このフォーム材料は、51g/lの密度、3.7Nのラム圧力値を有し、かつDINEN13501-1による燃焼クラスA2に対する要件を満たしている。実施例6フォーム材料の製造に使用されるメラミン/ホルムアルデヒド前縮合物と無機充填剤との全質量に対して、90質量の充填剤としてのカンラン石を有するメラミン/ホルムアルデヒドフォーム材料の製造:本例は、実施例1と同様に実施されたが、しかし、カンラン石675質量部0.25~0.5mmの範囲内のTGV、平均粒径0.4mm、Vanguard250-500、Sibelco社を使用した。このフォーム材料は、51g/lの密度、1.6Nのラム圧力値を有し、かつDINEN13501-1による燃焼クラスA2に対する要件を満たしていた。実施例7フォーム材料の製造に使用されるメラミン/ホルムアルデヒド前縮合物と無機充填剤との全質量に対して、95質量の充填剤としてのカルボライトCarboliteを有するメラミン/ホルムアルデヒドフォーム材料の製造:本例は、実施例1と同様に実施されたが、しかし、カルボライトCarbolite20/401425質量部0.6~0.85mmの範囲内のTGV、平均粒径0.7mm、Carboceramics社を使用した。このフォーム材料は、87g/lの密度、6.9Nのラム圧力値を有し、かつDINEN13501-1による燃焼クラスA2に対する要件を満たしていた。実施例8フォーム材料の製造に使用されるメラミン/ホルムアルデヒド前縮合物と無機充填剤との全質量に対して、90質量の充填剤としてのムライトを有するメラミン/ホルムアルデヒドフォーム材料の製造:本例は、実施例1と同様に実施されたが、しかし、ムライト675質量部M72、0~0.5mmの範囲内のTGV、平均粒径0.25mm、Nabaltec社を使用した。このフォーム材料は、63g/lの密度、4.6Nのラム圧力値を有し、かつDINEN13501-1による燃焼クラスA2に対する要件を満たしていた。"